"リン-錫含有銅合金粒子と、ガラス粒子と、溶剤と、樹脂と、を含む電極用ペースト組成物。前記リン-錫含有銅合金粒子は、リン含有率が2質量以上15質量以下で、且つ錫含有率が5質量以上30質量以下である請求項1に記載の電極用ペースト組成物。前記ガラス粒子は、ガラス軟化点が650°C以下であって、結晶化開始温度が650°Cを超える請求項1又は請求項2に記載の電極用ペースト組成物。前記リン-錫含有銅合金粒子は、銀、マンガン及びコバルトからなる群より選ばれる少なくとも1種の金属原子を更に含む請求項1~請求項3のいずれか1項に記載の電極用ペースト組成物。前記リン-錫含有銅合金粒子は、前記金属原子の含有率が0.1質量以上10質量以下である請求項4に記載の電極用ペースト組成物。銀粒子を更に含む請求項1~請求項5のいずれか1項に記載の電極用ペースト組成物。前記リン-錫含有銅合金粒子及び銀粒子の総含有率を100質量としたときの前記銀粒子の含有率が0.1質量以上10質量以下である請求項6に記載の電極用ペースト組成物。前記リン-錫含有銅合金粒子及び銀粒子の総含有率が70質量以上94質量以下であり、前記ガラス粒子の含有率が0.1質量以上10質量以下であり、前記溶剤及び前記樹脂の総含有率が3質量以上29.9質量以下である請求項6又は請求項7に記載の電極用ペースト組成物。シリコン基板上に付与された請求項1~請求項8のいずれか1項に記載の電極用ペースト組成物を焼成して形成された電極を有する太陽電池素子。前記電極は、Cu-Sn合金相及びSn-P-Oガラス相を含む請求項9に記載の太陽電池素子。前記Sn-P-Oガラス相は、前記Cu-Sn合金相と前記シリコン基板との間に配置されている請求項10に記載の太陽電池素子。請求項9~請求項11のいずれか1項に記載の太陽電池素子と、前記太陽電池素子の電極上に配置されたタブ線とを有する太陽電池。しかしながら、上記銅粒子でも、耐酸化性を有するのは高々300°Cまでで、800~900°Cの高温ではほとんど酸化されてしまうため、太陽電池用電極として実用に至っていない。さらに耐酸化性を付与するために適用した添加剤等が焼成中の銅粒子の焼結を阻害し、結果として銀のような低抵抗の電極が得られないという課題がある。また銅の酸化を抑える別の手法として、導電性金属粉末に銅を用いた導電性組成物を、窒素等の雰囲気下で焼成するという特殊な工程が挙げられる。しかしながら、上記手法を用いる場合、銅粒子の酸化を完全に抑えるためには上記雰囲気ガスで完全密封した環境が必要となり、工程コストの面で太陽電池素子の量産には不向きである。銅を太陽電池電極に適用するためのもう一つの課題として、シリコン基板とのオーミックコンタクト性が挙げられる。すなわち、銅からなる電極を高温焼成中に酸化させずに形成できたとしても、銅がシリコン基板と直に接触することで、銅とシリコンの相互拡散が生じ、電極とシリコン基板の界面に銅とシリコンからなる反応物相Cu3Siが形成されることがある。このCu3Siの形成はシリコン基板の界面から数μmにまで及ぶことがあり、Si基板側に亀裂を生じる場合がある。またシリコン基板上に予め形成されたn型シリコン層を貫通し、太陽電池が持つ半導体性能pn接合特性を劣化させる場合がある。また形成したCu3Siが銅からなる電極を持ち上げるなどして、シリコン基板との密着性を阻害し、電極の機械的強度低下をもたらす恐れがある。本発明は、上記課題に鑑みてなされたものであり、焼成時における銅の酸化が抑制され、抵抗率の低い電極を形成でき、さらに銅とシリコン基板との反応物相の形成が抑制され良好なオーミックコンタクトを有する銅含有電極を形成できる電極用ペースト組成物、並びに、該電極用ペースト組成物を用いて形成された電極を有する太陽電池素子及び太陽電池を提供することを目的とする。本発明者等は上記課題を解決するために鋭意研究した結果、本発明を完成した。すなわち本発明は以下の通りである。本発明の第一の態様は、リン-錫含有銅合金粒子と、ガラス粒子と、溶剤と、樹脂と、を含む電極用ペースト組成物である。前記リン-錫含有銅合金粒子は、リン含有率が2質量以上15質量以下で、且つ錫含有率が5質量以上30質量以下であることが好ましい。また前記ガラス粒子は、ガラス軟化点が650°C以下であって、結晶化開始温度が650°Cを超えることが好ましい。前記リン-錫含有銅合金粒子は、銀、マンガン及びコバルトからなる群より選ばれる少なくとも1種である金属原子を更に含むことが好ましく、前記リン-錫含有銅合金粒子における前記金属原子の含有率が0.1質量以上10質量以下であることがより好ましい。前記電極用ペースト組成物は、銀粒子を更に含むことが好ましく、前記リン-錫含有銅合金粒子及び銀粒子の総含有率を100質量としたときの前記銀粒子の含有率が0.1質量以上10質量以下であることがより好ましい。前記電極用ペースト組成物は、前記リン-錫含有銅合金粒子及び銀粒子の総含有率が70質量以上94質量以下であり、前記ガラス粒子の含有率が0.1質量以上10質量以下であり、前記溶剤及び前記樹脂の総含有率が3質量以上29.9質量以下であることが好ましい。本発明の第二の態様は、シリコン基板上に付与された前記電極用ペースト組成物を焼成して、前記シリコン基板上に形成された電極を有する太陽電池素子である。前記電極は、Cu-Sn合金相及びSn-P-Oガラス相を含むことが好ましく、前記Sn-P-Oガラス相は、前記Cu-Sn合金相とシリコン基板との間に配置されていることがより好ましい。本発明の第三の態様は、前記太陽電池素子と、前記太陽電池素子の電極上に配置されたタブ線とを有する太陽電池である。本発明によれば、焼成時における銅の酸化が抑制され、抵抗率の低い電極を形成でき、さらに銅とシリコン基板との反応物相の形成が抑制され良好なオーミックコンタクトを有する銅含有電極を形成できる電極用ペースト組成物、並びに、該電極用ペースト組成物を用いて形成された電極を有する太陽電池素子及び太陽電池を提供することができる。本明細書において工程との語は、独立した工程だけではなく、他の工程と明確に区別できない場合であってもその工程の所期の作用が達成されれば、本用語に含まれる。また本明細書において~を用いて示された数値範囲は、~の前後に記載される数値をそれぞれ最小値及び最大値として含む範囲を示す。さらに本明細書において組成物中の各成分の量について言及する場合、組成物中に各成分に該当する物質が複数存在する場合には、特に断らない限り、組成物中に存在する当該複数の物質の合計量を意味する。<電極用ペースト組成物>本発明の電極用ペースト組成物は、リン-錫含有銅合金粒子の少なくとも1種と、ガラス粒子の少なくとも1種と、溶剤の少なくとも1種と、樹脂の少なくとも1種とを含む。かかる構成であることにより、大気中焼成時における銅の酸化が抑制され、抵抗率の低い電極を形成できる。さらに銅とシリコン基板との反応物相の形成が抑制され、形成される電極とシリコン基板とが良好なオーミックコンタクトを形成できる。リン-錫含有銅合金粒子電極ペースト組成物は、リン-錫含有銅合金粒子の少なくとも1種を含む。一般にリンを含む銅合金としては、リン銅ろうリン濃度:7質量程度以下と呼ばれるろう付け材料が知られている。リン銅ろうは、銅と銅との接合剤としても用いられるものであるが、本発明の電極用ペースト組成物にリンを含む銅合金粒子を用いることで、リンの銅酸化物に対する還元性を利用し、耐酸化性に優れ、体積抵抗率の低い電極を形成することができる。さらに電極の低温焼成が可能となり、プロセスコストを削減できるという効果を得ることができる。本発明におけるリン-錫含有銅合金粒子は、リンに加えて錫をさらに含む銅合金からなる粒子である。銅合金粒子が錫を含むことにより、後述する焼成工程において、抵抗率が低く、密着性に優れる電極を形成することができる。これは例えば以下のように考えることができる。銅合金粒子がリンと錫を含むことで後述する焼成工程でリン、錫及び銅が互いに反応して、Cu-Sn合金相とSn-P-Oガラス相からなる電極を形成する。ここで前記Cu-Sn合金相は、電極内で緻密なバルク体を形成し、これが導電層として機能することで抵抗率の低い電極を形成できると考えられる。尚、ここでいう緻密なバルク体とは、塊状のCu-Sn合金相が互いに密に接触し、三次元的に連続している構造を形成していることを意味する。また本発明の電極用ペースト組成物を用いてシリコンを含む基板以下、単にシリコン基板ともいう上に電極を形成する場合、シリコン基板に対する密着性が高い電極を形成することができ、さらに電極とシリコン基板との良好なオーミックコンタクトを達成することができる。これは例えば以下のように考えることができる。銅合金粒子に含まれるリン、錫及び銅が、焼成工程で互いに反応して、Cu-Sn合金相とSn-P-Oガラス相からなる電極を形成する。上記Cu-Sn合金相が緻密なバルク体であるために、Sn-P-Oガラス相は、Cu-Sn合金相とシリコン基板との間に形成される。これによりCu-Sn合金相のシリコン基板に対する密着性が向上すると考えることができる。またSn-P-Oガラス相が、銅とシリコンとの相互拡散を防止するためのバリア層として機能することで、焼成して形成される電極とシリコン基板との良好なオーミックコンタクトが達成できると考えることができる。すなわち銅を含む電極とシリコンを直に接触して加熱したときに形成される反応相Cu3Siの形成を抑制し、半導体性能例えば、pn接合特性を劣化することなくシリコン基板との密着性を保ちながら、良好なオーミックコンタクトを発現することができると考えられる。このような効果は、シリコンを含む基板上に本発明の電極用ペースト組成物を用いて電極を形成する場合であれば、一般的に発現するものであり、シリコンを含む基板の種類は特に制限されるものではない。シリコンを含む基板としては、例えば太陽電池形成用のシリコン基板、太陽電池以外の半導体デバイスの製造に用いるシリコン基板等を挙げることができる。すなわち本発明においては、電極用ペースト組成物中にリン-錫含有銅合金粒子を含むことで、まずリン-錫含有銅合金粒子中のリン原子の銅酸化物に対する還元性を利用し、耐酸化性に優れ、体積抵抗率の低い電極が形成される。次いでリン-錫含有銅合金粒子中の錫との反応により、体積抵抗率を低く保ったままCu-Sn合金相からなる導電層とSn-P-Oガラス相とが形成される。そして例えば、Sn-P-Oガラス相が銅とシリコンの相互拡散を防止するためのバリア層として機能することで、銅を含む電極とシリコン基板との間に反応物相が形成されることを抑制し、銅を含む電極とシリコン基板の間に良好なオーミックコンタクトが形成されるという2つの特徴的な機構を、焼成工程で同時に実現できると考えることができる。本発明におけるリン-錫含有銅合金に含まれるリン含有率は特に制限されない。耐酸化性と低抵抗率の観点から、リン含有率が2質量以上15質量以下であることが好ましく、3質量以上12質量以下であることがより好ましく、4質量以上10質量以下であることがより好ましい。リン-錫含有銅合金に含まれるリン含有率が15質量以下であることで、より低い抵抗率を達成可能であり、また、リン-錫含有銅合金粒子の生産性に優れる。また2質量以上であることで、より優れた耐酸化性を達成できる。またリン-錫含有銅合金に含まれる錫含有率は特に制限されない。耐酸化性と銅及びリンとの反応性の観点から、5質量以上30質量以下であることが好ましく、6質量以上25質量以下であることがより好ましく、7質量以上20質量以下であることがさらに好ましい。リン-錫含有銅合金粒子に含まれる錫含有量が30質量以下であることで、充分な体積のCu-Sn合金相を形成することができ、電極の体積抵抗率が低下する。また錫を5質量以上とすることで、銅及びリンとの反応をより均一に生じさせることができる。さらにリン-錫含有銅合金に含まれるリン含有率及び錫含有率の組み合わせとしては、耐酸化性、低抵抗性と銅及びリンとの反応性の観点から、リン含有率が2質量以上15質量以下であって且つ錫含有率が5質量以上30質量以下であることが好ましく、リン含有率が3質量以上12質量以下であって且つ錫含有率が6質量以上25質量以下であることがより好ましく、リン含有率が4質量以上10質量以下であって且つ錫含有率が7質量以上20質量以下であることがさらに好ましい。本発明におけるリン-錫含有銅合金は、リン及び錫に加えて、銀、マンガン及びコバルトからなる群より選ばれる少なくとも1種である他の金属原子をさらに含む銅合金であることもまた好ましい。他の金属原子をさらに含むことで、より低抵抗な電極を形成することができる。リン、錫及び他の金属原子を含む銅合金における他の金属原子の含有率は、他の金属原子の種類や目的等に応じて適宜選択できる。例えば、0.05~20質量とすることができ、0.1~15質量であることが好ましく、1~10質量であることがより好ましい。他の金属原子の含有率が0.05質量以上であることで合金粒子の融点をさらに低下させることができ、焼成工程における合金粒子の焼結反応が進む。また他の金属原子の含有率が20質量以下であることで、耐酸化性が向上し、低抵抗の電極が形成される。前記リン-錫含有銅合金粒子は、リンと錫とを含む銅合金であるが、他の原子をさらに含んでいてもよい。他の原子としては、例えば、Sb、Si、K、Na、Li、Ba、Sr、Ca、Mg、Be、Zn、Pb、Cd、Tl、V、Al、Zr、W、Mo、Ti、Ni、及びAu等を挙げることができる。また前記リン-錫含有銅合金粒子に含まれる他の原子の含有率は、例えば、前記リン-錫含有銅合金粒子中に3質量以下とすることができ、耐酸化性と低抵抗率の観点から、1質量以下であることが好ましい。また本発明において、前記リン-錫含有銅合金粒子は、1種単独でも又は2種以上を組み合わせて用いてもよい。前記リン-錫含有銅合金粒子の粒子径としては特に制限はないが、積算した重量が50の場合における粒子径以下、D50と略記することがあるとして、0.4μm~10μmであることが好ましく、1μm~7μmであることがより好ましい。0.4μm以上とすることで耐酸化性がより効果的に向上する。また10μm以下であることで電極中におけるリン-錫含有銅合金粒子同士の接触面積が大きくなり、抵抗率がより効果的に低下する。尚、リン-錫含有銅合金粒子の粒子径D50は、マイクロトラック粒度分布測定装置日機装社製、MT3300型によって測定される。また前記リン-錫含有銅合金粒子の形状としては特に制限はなく、略球状、扁平状、ブロック状、板状、及び鱗片状等のいずれであってもよいが、耐酸化性と低抵抗率の観点から、略球状、扁平状、または板状であることが好ましい。電極用ペースト組成物におけるリン-錫含有銅合金粒子の含有率は特に制限されないが、耐酸化性、電極の低抵抗率化の観点から、電極用ペースト組成物中に70質量以上94質量以下であることが好ましく、74質量以上88質量以下であることがより好ましい。リン-錫含有銅合金は、通常用いられる方法で製造することができる。また、リン-錫含有銅合金粒子は、所望のリン含有率及び錫含有率となるように調製したリン-錫含有銅合金を用いて、金属粉末を調製する通常の方法を用いて調製することができる。例えば、水アトマイズ法を用いて定法により製造することができる。尚、水アトマイズ法の詳細については金属便覧丸善株出版事業部等の記載を参照することができる。具体的には、リン-錫含有銅合金を溶解し、これをノズル噴霧によって粉末化した後、得られた粉末を乾燥、分級することで、所望のリン-錫含有銅合金粒子を製造することができる。また、分級条件を適宜選択することで所望の粒子径を有するリン-錫含有銅合金粒子を製造することができるガラス粒子本発明の電極用ペースト組成物は、ガラス粒子の少なくとも1種を含む。電極用ペースト組成物がガラス粒子を含むことにより、焼成時に電極部と基板との密着性が向上する。また。特に太陽電池受光面側の電極形成において、焼成時にいわゆるファイアースルーによって反射防止膜である窒化ケイ素膜が取り除かれ、電極とシリコン基板とのオーミックコンタクトが形成される。前記ガラス粒子は、基板との密着性と電極の低抵抗率化の観点から、ガラス軟化点が650°C以下であって、結晶化開始温度が650°Cを超えるガラスを含むガラス粒子であることが好ましい。尚、前記ガラス軟化点は、熱機械分析装置TMAを用いて通常の方法によって測定され、また前記結晶化開始温度は、示差熱-熱重量分析装置TG-DTAを用いて通常の方法によって測定される。本発明の電極用ペースト組成物を太陽電池受光面側の電極として使用する場合は、前記ガラス粒子は、電極形成温度で軟化溶融し、接触した窒化ケイ素膜を酸化し、酸化された二酸化ケイ素を取り込むことで、反射防止膜を除去可能なものであれば、当該技術分野において通常用いられるガラス粒子を特に制限なく用いることができる。一般に電極用ペースト組成物に含まれるガラス粒子は、二酸化ケイ素を効率よく取り込み可能であることから鉛を含むガラスから構成される。このような鉛を含むガラスとしては、例えば、特許第03050064号公報等に記載のものを挙げることができ、本発明においてもこれらを好適に使用することができる。また本発明においては、環境に対する影響を考慮すると、鉛を実質的に含まない鉛フリーガラスを用いることが好ましい。鉛フリーガラスとしては、例えば、特開2006-313744号公報の段落番号0024~0025に記載の鉛フリーガラスや、特開2009-188281号公報等に記載の鉛フリーガラスを挙げることができ、これらの鉛フリーガラスから適宜選択して本発明に適用することもまた好ましい。また、本発明の電極用ペースト組成物を太陽電池受光面側の電極以外、例えば裏面取出し電極、バックコンタクト型太陽電池素子におけるスルーホール電極及び裏面電極として用いる場合には、ガラス軟化点が650°C以下であって、結晶化開始温度が650°Cを超えるガラスを含むガラス粒子であれば、上記鉛のようなファイアースルーに必要な成分を含むことなく用いることができる。本発明の電極用ペースト組成物に用いられるガラス粒子を構成するガラス成分としては、二酸化ケイ素SiO2、酸化リンP2O5、酸化アルミニウムAl2O3、酸化ホウ素B2O3、酸化バナジウムV2O5、酸化カリウムK2O、酸化ビスマスBi2O3、酸化ナトリウムNa2O、酸化リチウムLi2O、酸化バリウムBaO、酸化ストロンチウムSrO、酸化カルシウムCaO、酸化マグネシウムMgO、酸化ベリリウムBeO、酸化亜鉛ZnO、酸化鉛PbO、酸化カドミウムCdO、酸化スズSnO、酸化ジルコニウムZrO2、酸化タングステンWO3、酸化モリブデンMoO3、酸化ランタンLa2O3、酸化ニオブNb2O5、酸化タンタルTa2O5、酸化イットリウムY2O3、酸化チタンTiO2、酸化ゲルマニウムGeO2、酸化テルルTeO2、酸化ルテチウムLu2O3、酸化アンチモンSb2O3、酸化銅CuO、酸化鉄FeO、酸化銀AgO及び酸化マンガンMnOが挙げられる。中でも、SiO2、P2O5、Al2O3、B2O3、V2O5、Bi2O3、ZnO、及びPbOから選択される少なくとも1種を用いることが好ましい。具体的には、ガラス成分として、SiO2、PbO、B2O3、Bi2O3及びAl2O3を含むものが挙げられる。このようなガラス粒子の場合には、軟化点がより効果的に低下する。さらにリン-錫含有銅合金粒子及び必要に応じて含まれる銀粒子との濡れ性が向上するため、焼成過程での前記粒子間の焼結が進み、より抵抗率の低い電極を形成することができる。他方、低接触抵抗率の観点からは、五酸化二リンを含むガラス粒子リン酸ガラス、P2O5系ガラス粒子であることが好ましく、五酸化二リンに加えて五酸化二バナジウムを更に含むガラス粒子P2O5-V2O5系ガラス粒子であることがより好ましい。五酸化二バナジウムを更に含むことで、耐酸化性がより向上し、電極の抵抗率がより低下する。これは、例えば、五酸化二バナジウムを更に含むことでガラスの軟化点が低下することに起因すると考えることができる。五酸化二リン-五酸化二バナジウム系ガラス粒子P2O5-V2O5系ガラス粒子を用いる場合、五酸化二バナジウムの含有率としては、ガラスの全質量中に1質量以上であることが好ましく、1質量~70質量であることがより好ましい。本発明におけるガラス粒子の粒子径としては特に制限はないが、積算した重量が50である場合における粒子径D50が、0.5μm以上10μm以下であることが好ましく、0.8μm以上8μm以下であることがより好ましく、1μm以上5μm以下であることがさらに好ましい。0.5μm以上とすることで電極用ペースト組成物作製時の作業性が向上する。また10μm以下であることで、電極用ペースト組成物中に均一に分散し、焼成工程で効率よくファイアースルーを生じることができ、さらにシリコン基板との密着性も向上する。尚、ガラス粒子の粒子径D50は、マイクロトラック粒度分布測定装置日機装社製、MT3300型によって測定される。また前記ガラス粒子の形状としては特に制限はなく、略球状、扁平状、ブロック状、板状、及び鱗片状等のいずれであってもよいが、耐酸化性と低抵抗率の観点から、略球状、扁平状、または板状であることが好ましい。前記ガラス粒子の含有率としては電極用ペースト組成物の全質量中に0.1質量~10質量であることが好ましく、0.5質量~8質量であることがより好ましく、1質量~8質量であることがさらに好ましい。かかる範囲の含有率でガラス粒子を含むことで、より効果的に耐酸化性、電極の低抵抗率化、及び低接触抵抗化が達成され、また前記リン-錫含有銅合金粒子に含まれるリン、錫及び銅の反応を促進させることができる。溶剤及び樹脂本発明の電極用ペースト組成物は、溶剤の少なくとも1種と樹脂の少なくとも1種とを含む。これにより本発明の電極用ペースト組成物の液物性例えば、粘度、表面張力等を、シリコン基板等に付与する際の付与方法に応じて必要とされる液物性に調整することができる。前記溶剤としては特に制限はない。例えば、ヘキサン、シクロヘキサン、トルエンなどの炭化水素系溶剤;ジクロロエチレン、ジクロロエタン、ジクロロベンゼンなどの塩素化炭化水素系溶剤;テトラヒドロフラン、フラン、テトラヒドロピラン、ピラン、ジオキサン、1,3-ジオキソラン、トリオキサンなどの環状エーテル系溶剤;N,N-ジメチルホルムアミド、N,N-ジメチルアセトアミドなどのアミド系溶剤;ジメチルスルホキシド、ジエチルスルホキシドなどのスルホキシド系溶剤;アセトン、メチルエチルケトン、ジエチルケトン、シクロヘキサノンなどのケトン系溶剤;エタノール、2-プロパノール、1-ブタノール、ジアセトンアルコールなどのアルコール系化合物;2,2,4-トリメチル-1,3-ペンタンジオールモノアセテート、2,2,4-トリメチル-1,3-ペンタンジオールモノプロピオレート、2,2,4-トリメチル-1,3-ペンタンジオールモノブチレート、2,2,4-トリメチル-1,3-ペンタンジオールモノイソブチレート、2,2,4-トリエチル-1,3-ペンタンジオールモノアセテート、エチレングリコールモノブチルエーテルアセテート、ジエチレングリコールモノブチルエーテルアセテートなどの多価アルコールのエステル系溶剤;ブチルセロソルブ、ジエチレングリコールモノブチルエーテル、ジエチレングリコールジエチルエーテルなとの多価アルコールのエーテル系溶剤;α-テルピネン、α-テルピネオール、ミルセン、アロオシメン、リモネン、ジペンテン、α-ピネン、β-ピネン、ターピネオール、カルボン、オシメン、フェランドレンなどのテルペン系溶剤、及びこれらの混合物が挙げられる。本発明における前記溶剤としては、電極用ペースト組成物をシリコン基板に形成する際の塗布性、印刷性の観点から、多価アルコールのエステル系溶剤、テルペン系溶剤、及び多価アルコールのエーテル系溶剤から選ばれる少なくとも1種であることが好ましく、多価アルコールのエステル系溶剤及びテルペン系溶剤から選ばれる少なくとも1種であることがより好ましい。また本発明において前記溶剤は1種単独でも、2種以上を組み合わせて用いてもよい。また前記樹脂としては焼成によって熱分解されうる樹脂であれば、当該技術分野において通常用いられる樹脂を特に制限なく用いることができる。具体的には例えば、メチルセルロース、エチルセルロース、カルボキシメチルセルロース、ニトロセルロースなどのセルロース系樹脂;ポリビニルアルコール類;ポリビニルピロリドン類;アクリル樹脂;酢酸ビニル-アクリル酸エステル共重合体;ポリビニルブチラール等のブチラール樹脂;フェノール変性アルキド樹脂、ひまし油脂肪酸変性アルキド樹脂のようなアルキド樹脂;エポキシ樹脂;フェノール樹脂;ロジンエステル樹脂等を挙げることができる。本発明における前記樹脂としては、焼成時における消失性の観点から、セルロース系樹脂、及びアクリル樹脂から選ばれる少なくとも1種であることが好ましい。また本発明において前記樹脂は1種単独でも、2種以上を組み合わせて用いてもよい。また本発明における前記樹脂の重量平均分子量は特に制限されない。中でも重量平均分子量は5000以上500000以上が好ましく、10000以上300000以下であることがより好ましい。前記樹脂の重量平均分子量が5000以上であると、電極用ペースト組成物の粘度が増加することを抑制できる。これは例えばリン-錫含有銅合金粒子に吸着させたときの立体的な反発作用が不足し、粒子同士が凝集してしまうためと考えることができる。一方、樹脂の重量平均分子量が500000以下であると、樹脂同士が溶剤中で凝集することが抑制され、電極用ペースト組成物の粘度が増加することを抑制できる。またこれに加え樹脂の重量平均分子量が500000以下であると、樹脂の燃焼温度が高くなることが抑制され、電極用ペースト組成物を焼成する際に樹脂が完全に燃焼されず異物として残存することが抑制され、電極をより低抵抗に構成することができる。本発明の電極用ペースト組成物において、前記溶剤と前記樹脂の含有率は、所望の液物性と使用する溶剤及び樹脂の種類に応じて適宜選択することができる。例えば、溶剤と樹脂の総含有率が、電極用ペースト組成物の全質量中に3質量以上29.9質量以下であることが好ましく、5質量以上25質量以下であることがより好ましく、7質量以上20質量以下であることがさらに好ましい。溶剤と樹脂の総含有率が前記範囲内であることにより、電極用ペースト組成物をシリコン基板に付与する際の付与適性が良好になり、所望の幅及び高さを有する電極をより容易に形成することができる。さらに本発明の電極用ペースト組成物においては、耐酸化性と電極の低抵抗率の観点から、リン-錫含有銅合金粒子の含有率が70質量以上94質量以下であり、ガラス粒子の含有率が0.1質量以上10質量以下であり、溶剤及び樹脂の総含有率が3質量以上29.9質量以下であることが好ましく、リン-錫含有銅合金粒子の含有率が74質量以上88質量以下であり、ガラス粒子の含有率が0.5質量以上8質量以下であり、溶剤及び樹脂の総含有率が7質量以上20質量以下であることがより好ましく、リン-錫含有銅合金粒子の含有率が74質量以上88質量以下であり、ガラス粒子の含有率が1質量以上8質量以下であり、溶剤及び樹脂の総含有率が7質量以上20質量以下であることがさらに好ましい。銀粒子本発明の電極用ペースト組成物は、銀粒子を更に含むことが好ましい。銀粒子を含むことで耐酸化性がより向上し、電極としての抵抗率がより低下する。また、前記リン-錫含有銅合金粒子の反応によって生成したSn-P-Oガラス相の中にAg粒子が析出することで、電極層の中のCu-Sn合金相とシリコン基板間のオーミックコンタクト性がより向上する。さらに太陽電池モジュールとした場合のはんだ接続性が向上するという効果も得られる。前記銀粒子を構成する銀は、不可避的に混入する他の原子を含んでいてもよい。不可避的に混入する他の原子としては、例えば、Sb、Si、K、Na、Li、Ba、Sr、Ca、Mg、Be、Zn、Pb、Cd、Tl、V、Sn、Al、Zr、W、Mo、Ti、Co、Ni、及びAu等を挙げることができる。また前記銀粒子に含まれる他の原子の含有率は、例えば銀粒子中に3質量以下とすることができ、融点及び電極の低抵抗率化の観点から、1質量以下であることが好ましい。本発明における銀粒子の粒子径としては特に制限はないが、積算した重量が50である場合における粒子径D50が、0.4μm以上10μm以下であることが好ましく、1μm以上7μm以下であることがより好ましい。0.4μm以上とすることでより効果的に耐酸化性が向上する。また10μm以下であることで電極中における銀粒子とリン-錫含有銅合金粒子との接触面積が大きくなり、抵抗率がより効果的に低下する。尚、銀粒子の粒子径D50は、マイクロトラック粒度分布測定装置日機装社製、MT3300型によって測定される。また前記銀粒子の形状としては特に制限はなく、略球状、扁平状、ブロック状、板状、及び鱗片状等のいずれであってもよいが、耐酸化性と低抵抗率の観点から、略球状、扁平状、または板状であることが好ましい。また本発明の電極用ペースト組成物が銀粒子を含む場合、銀粒子の含有率としては、前記リン-錫含有銅合金粒子と前記錫含有粒子及び前記銀粒子の総含有率を100質量としたときの銀粒子の含有率が0.1質量以上10質量以下であることが好ましく、0.5質量以上8質量以下であることがより好ましい。また本発明の電極用ペースト組成物においては、耐酸化性、電極の低抵抗率化、シリコン基板への塗布性の観点から、電極用ペースト組成物は、リン-錫含有銅合金粒子及び銀粒子の総含有率が70質量以上94質量以下であることが好ましく、74質量以上88質量以下であることがより好ましい。リン-錫含有銅合金粒子及び銀粒子の総含有率が70質量以上であることで、電極用ペースト組成物を付与する際に好適な粘度を容易に達成することができる。またリン-錫含有銅合金粒子及び銀粒子の総含有率が94質量以下であることで、電極用ペースト組成物を付与する際のかすれの発生をより効果的に抑制することができる。さらに本発明の電極用ペースト組成物が銀粒子を更に含む場合においては、耐酸化性と電極の低抵抗率の観点から、リン-錫含有銅合金粒子及び銀粒子の総含有率が70質量以上94質量以下であり、ガラス粒子の含有率が0.1質量以上10質量以下であり、溶剤及び樹脂の総含有率が3質量以上29.9質量以下であることが好ましく、リン-錫含有銅合金粒子及び銀粒子の総含有率が74質量以上88質量以下であり、ガラス粒子の含有率が0.5質量以上8質量以下であり、溶剤及び樹脂の総含有率が7質量以上20質量以下であることがより好ましく、リン-錫含有銅合金粒子及び銀粒子の総含有率が74質量以上88質量以下であって、ガラス粒子の含有率が1質量以上8質量以下であって、溶剤及び樹脂の総含有率が7質量以上20質量以下であることがさらに好ましい。フラックス電極用ペースト組成物は、フラックスの少なくとも1種をさらに含むことができる。フラックスを含むことでリン-錫含有銅合金粒子の表面に形成された酸化膜を除去し、焼成中のリン-錫含有銅合金粒子の還元反応を促進させることができる。また焼成中の錫含有粒子の溶融も進むためリン-錫含有銅合金粒子との反応が進み、結果として耐酸化性がより向上し、形成される電極の抵抗率がより低下する。さらに電極材とシリコン基板の密着性が向上するという効果も得られる。本発明におけるフラックスとしては、リン-錫含有銅合金粒子の表面に形成された酸化膜を除去可能で、錫含有粒子の溶融を促進するものであれば特に制限はない。具体的には例えば、脂肪酸、ホウ酸化合物、フッ化化合物、及びホウフッ化化合物等を好ましいフラックスとして挙げることができる。フラックスとしてより具体的には、ラウリン酸、ミリスチン酸、パルミチン酸、ステアリン酸、ソルビン酸、ステアロール酸、プロピオン酸、酸化ホウ素、ホウ酸カリウム、ホウ酸ナトリウム、ホウ酸リチウム、ホウフッ化カリウム、ホウフッ化ナトリウム、ホウフッ化リチウム、酸性フッ化カリウム、酸性フッ化ナトリウム、酸性フッ化リチウム、フッ化カリウム、フッ化ナトリウム、フッ化リチウム等が挙げられる。中でも、電極材焼成時の耐熱性フラックスが焼成の低温時に揮発しない特性及びリン-錫含有銅合金粒子の耐酸化性補完の観点から、ホウ酸カリウム及びホウフッ化カリウムが特に好ましいフラックスとして挙げられる。本発明においてこれらのフラックスは、それぞれ1種単独で使用してもよく、2種類以上を組み合わせて使用することもできる。本発明の電極用ペースト組成物がフラックスを含む場合におけるフラックスの含有率としては、リン-錫含有銅合金粒子の耐酸化性を効果的に発現させ、錫含有粒子の溶融を促進させる観点及び電極材の焼成完了時にフラックスが除去された部分の空隙率低減の観点から、電極用ペースト組成物の全質量中に、0.1質量~5質量であることが好ましく、0.3質量~4質量であることがより好ましく、0.5質量~3.5質量であることがさらに好ましく、0.7~3質量であることが特に好ましく、1質量~2.5質量であることが極めて好ましい。その他の成分本発明の電極用ペースト組成物は、上述した成分に加え、必要に応じて、当該技術分野で通常用いられるその他の成分をさらに含むことができる。その他の成分としては、例えば、可塑剤、分散剤、界面活性剤、無機結合剤、金属酸化物、セラミック、有機金属化合物等を挙げることができる。本発明の電極用ペースト組成物の製造方法としては特に制限はない。前記リン-錫含有銅合金粒子、前記錫含有粒子、ガラス粒子、溶剤、樹脂、及び必要に応じて含まれる銀粒子等を、通常用いられる分散混合方法を用いて、分散混合することで製造することができる。分散混合方法は特に制限されず、通常用いられる分散混合方法から適宜選択して適用することができる。前記電極用ペースト組成物は、組成物付与性の観点から、リン-錫含有銅合金粒子、ガラス粒子、溶剤及び樹脂を含み、25°Cにおける粘度が20Pas~1000Pasの範囲であることが好ましく、前記粘度が、25Pas~800Pasの範囲であることがより好ましく、30Pas~600Pasの範囲であることがさらに好ましい。尚、電極用ペースト組成物の粘度は、ブルックフィールドHBT粘度計を用いて25°Cで測定される。また前記電極用ペースト組成物は、リン-錫含有銅合金粒子、ガラス粒子、溶剤及び樹脂を含み、固形分濃度が70質量~98質量の範囲であることが好ましく、前記固形分濃度が75質量~96質量の範囲であることがより好ましく、80質量~95質量の範囲であることがさらに好ましい。尚、電極用ペースト組成物の固形分濃度は、電極用ペースト組成物を構成する成分から揮発性成分を除いた残分を意味する。具体的には電極用ペースト組成物を25°C、1気圧の環境下に10時間放置して揮発性成分を除去した後の残分を基準にして測定される。<電極用ペースト組成物を用いた電極の製造方法>本発明の電極用ペースト組成物を用いて電極を製造する方法としては、前記電極用ペースト組成物を、電極を形成する領域に付与し、乾燥後に、焼成することで所望の領域に電極を形成することができる。前記電極用ペースト組成物を用いることで、酸素の存在下例えば、大気中で焼成処理を行っても、抵抗率の低い電極を形成することができる。具体的には例えば、前記電極用ペースト組成物を用いて太陽電池用電極を形成する場合、電極用ペースト組成物はシリコン基板上に所望の形状となるように付与され、乾燥後に、焼成されることで、抵抗率の低い太陽電池電極を所望の形状に形成することができる。また前記電極用ペースト組成物を用いることで、酸素の存在下例えば、大気中で焼成処理を行っても、抵抗率の低い電極を形成することができる。さらにシリコン基板上に形成された電極は、シリコン基板との密着性に優れ、良好なオーミックコンタクトを達成することができる。電極用ペースト組成物を付与する方法としては、例えば、スクリーン印刷、インクジェット法、ディスペンサー法等を挙げることができるが、生産性の観点から、スクリーン印刷による塗布であることが好ましい。本発明の電極用ペースト組成物をスクリーン印刷によって塗布する場合、電極用ペースト組成物は、20Pas~1000Pasの範囲の粘度を有することが好ましい。尚、電極用ペースト組成物の粘度は、ブルックフィールドHBT粘度計を用いて25°Cで測定される。前記電極用ペースト組成物の付与量は、形成する電極の大きさに応じて適宜選択することができる。例えば、電極用ペースト組成物付与量として2g/m2~10g/m2とすることができ、4g/m2~8g/m2であることが好ましい。また本発明の電極用ペースト組成物を用いて電極を形成する際の熱処理条件焼成条件としては、当該技術分野で通常用いられる熱処理条件を適用することができる。一般に、熱処理温度焼成温度としては800°C~900°Cであるが、本発明の電極用ペースト組成物を用いる場合には、より低温での熱処理条件を適用することができ、例えば、450°C~850°Cの熱処理温度で良好な特性を有する電極を形成することができる。また熱処理時間は、熱処理温度等に応じて適宜選択することができ、例えば、1秒~20秒とすることができる。熱処理装置としては、上記温度に加熱できるものであれば適宜採用することができ、例えば、赤外線加熱炉、トンネル炉、などを挙げることができる。赤外線加熱炉は、電気エネルギーを電磁波の形で加熱材料に直接投入し、熱エネルギーに変換されるため高効率であり、また短時間での急速加熱が可能である。更に、燃焼による生成物がなく、また非接触加熱であるため、生成する電極の汚染を抑えることが可能である。トンネル炉は、試料を自動で連続的に入り口から出口へ搬送し、焼成するため、炉体の区分けと搬送スピードの制御により、均一に焼成することが可能である。太陽電池素子の発電性能の観点からは、トンネル炉により熱処理することが好適である。前記電極の体積抵抗率は特に制限されない。太陽電池素子の発電性能の観点から、1×10-4Ωcm以下であることが好ましく、8×10-5Ωcm以下であることがより好ましく、6×10-6Ωcm以下であることがさらに好ましい。尚、電極の体積抵抗率は、以下のようにして測定される。本発明の電極用ペースト組成物を所望の基板上に塗布し、これを所定の条件で焼成することで焼成物を得る。次いで、得られた焼成物について、4探針4端子法を用いた抵抗率計例えば、三菱化学株製Loresta-EPMCP-T360型抵抗率計によって体積抵抗率を測定する。<太陽電池素子及びその製造方法>本発明の太陽電池素子は、シリコン基板上に付与された前記電極用ペースト組成物を、焼成して形成された電極を有する。これにより、良好な特性を有する太陽電池素子が得られ、該太陽電池素子の生産性に優れる。尚、本明細書において太陽電池素子とは、pn接合が形成されたシリコン基板と、シリコン基板上に形成された電極とを有するものを意味する。また太陽電池とは、太陽電池素子の電極上にタブ線が設けられ、必要に応じて複数の太陽電池素子がタブ線を介して接続されて構成され、封止樹脂等で封止された状態のものを意味する。以下、本発明の太陽電池素子の具体例を、図面を参照しながら説明するが、本発明はこれに限定されるものではない。代表的な太陽電池素子の一例を示す断面図、受光面及び裏面の概要を図1、図2及び図3に示す。図1に概略を示すように、通常、太陽電池素子の半導体基板1には、単結晶または多結晶シリコンなどが使用される。この半導体基板1には、ホウ素などが含有され、p型半導体を構成している。受光面側は太陽光の反射を抑制するために、NaOHとIPAイソプロピルアルコールからなるエッチング溶液により凹凸テクスチャともいう、図示せずが形成されている。その受光面側にはリンなどがドーピングされ、n拡散層2がサブミクロンオーダーの厚さで設けられているとともに、p型バルク部分との境界にpn接合部が形成されている。さらに受光面側には、n拡散層2上に窒化ケイ素などの反射防止膜3が、PECVDなどによって膜厚90nm前後で設けられている。次に、図2に概略を示す受光面側に設けられた受光面電極4と、図3に概略を示す裏面に形成される集電用電極5及び出力取出し電極6の形成方法について説明する。受光面電極4と裏面出力取出し電極6は、本発明の前記電極用ペースト組成物から形成される。また裏面集電用電極5はガラス粉末を含むアルミニウム電極ペースト組成物から形成されている。受光面電極4と、裏面集電用電極5及び裏面出力取出し電極6を形成する第一の方法として、前記ペースト組成物をスクリーン印刷等にて所望のパターンに塗布した後、乾燥後に、大気中450~850°C程度で同時に焼成して形成することが挙げられる。本発明においては前記電極用ペースト組成物を用いることで、比較的低温で焼成しても、抵抗率及び接触抵抗率に優れる電極を形成することができる。その際に、受光面側では、受光面電極4を形成する前記電極用ペースト組成物に含まれるガラス粒子と、反射防止層3とが反応ファイアースルーして、受光面電極4とn拡散層2が電気的に接続オーミックコンタクトされる。本発明においては、前記電極用ペースト組成物を用いて受光面電極4が形成されることで、導電性金属として銅を含みながら、銅の酸化が抑制され、低抵抗率の受光面電極4が、良好な生産性で形成される。さらに本発明においては形成される電極がCu-Sn合金相とSn-P-Oガラス相とを含んで構成されることが好ましく、Sn-P-Oガラス相がCu-Sn合金相とシリコン基板との間に配置される不図示より好ましい。これにより銅とシリコン基板との反応が抑制され、低抵抗で密着性に優れる電極を形成することができる。また、裏面側では、焼成の際に裏面集電用電極5を形成するアルミニウム電極ペースト組成物中のアルミニウムがp型シリコン基板1の裏面に拡散して、p拡散層7を形成することによって、p型シリコン基板1と裏面集電用電極5、裏面出力取出し電極6との間にオーミックコンタクトを得ることができる。受光面電極4と、裏面集電用電極5及び裏面出力取出し電極6を形成する第二の方法として、裏面集電用電極5を形成するアルミニウム電極ペースト組成物を先に印刷し、乾燥後に大気中750~850°C程度で焼成して裏面集電用電極5を形成した後に、本発明の電極用ペースト組成物を受光面側及び裏面側に印刷し、乾燥後に大気中450~650°C程度で焼成して、受光面電極4と裏面出力取出し電極6を形成する方法が挙げられる。この方法は、例えば以下の場合に有効である。すなわち、裏面集電用電極5を形成するアルミニウム電極ペーストを焼成する際に、650°C以下の焼成温度では、アルミニウムペーストの組成によっては、アルミニウム粒子の焼結及びp型シリコン基板1へのアルミニウム拡散量が不足して、p拡散層を充分に形成できない場合がある。この状態では裏面におけるp型シリコン基板1と裏面集電用電極5、裏面出力取出し電極6との間にオーミックコンタクトが十分に形成できなくなり、太陽電池素子としての発電性能が低下する場合がある。そこで、アルミニウム電極ペースト組成物に最適な焼成温度例えば750~850°Cで裏面集電用電極5を形成した後、本発明の電極用ペースト組成物を印刷し、乾燥後に比較的低温450~650°Cで焼成して、受光面電極4と裏面出力取出し電極6を形成することが好ましい。また本発明の別の態様であるいわゆるバックコンタクト型太陽電池素子に共通する裏面側電極構造の概略平面図を図4に、それぞれ別の態様のバックコンタクト型太陽電池素子である太陽電池素子の概略構造を示す斜視図を図5、図6及び図7にそれぞれ示す。尚、図5、図6及び図7は、それぞれ図4におけるAA断面における斜視図である。図5の斜視図に示す構造を有する太陽電池素子は、p型シリコン基板1には、レーザードリルまたはエッチング等によって、受光面側及び裏面側の両面を貫通したスルーホールが形成されている。また受光面側には光入射効率を向上させるテクスチャー図示せずが形成されている。さらに受光面側にはn型化拡散処理によるn拡散層2と、n拡散層2上に反射防止膜図示せずが形成されている。これらは従来の結晶Si型太陽電池素子と同一の工程により製造される。次に、先に形成されたスルーホール内部に、本発明の電極用ペースト組成物が印刷法やインクジェット法により充填され、さらに受光面側には同じく本発明の電極用ペースト組成物がグリッド状に印刷され、スルーホール電極9及び受光面集電用電極8を形成する組成物層が形成される。ここで、充填用と印刷用に用いるペーストでは、粘度を始めとして、それぞれのプロセスに最適な組成のペーストを使用するのが望ましいが、同じ組成のペーストで充填、印刷を一括で行ってもよい。一方、裏面側には、キャリア再結合を防止するためのn拡散層2及びp拡散層7が形成される。ここでp拡散層7を形成する不純物元素として、ボロンBやアルミニウムAlが用いられる。このp拡散層7は、例えばBを拡散源とした熱拡散処理が、前記反射防止膜形成前の太陽電池素子製造工程において実施されることで形成されていてもよく、あるいは、Alを用いる場合には、前記印刷工程において、反対面側にアルミニウムペーストを印刷、焼成することで形成されていてもよい。裏面側には図4の平面図で示すように、本発明の電極用ペースト組成物をそれぞれn拡散層2上及びp拡散層7上にストライプ状に印刷することによって、裏面電極10及び11が形成される。ここで、p拡散層7をアルミニウムペーストを用いて形成する場合は、n拡散層2側についてのみ本発明の電極用ペースト組成物を用い、裏面電極を形成すればよい。その後乾燥して大気中450~850°C程度で焼成して、受光面集電用電極8とスルーホール電極9、及び裏面電極10、11が形成される。また先述したように、裏面電極の一方にアルミニウム電極を用いる場合は、アルミニウムの焼結性と裏面電極とp拡散層7とのオーミックコンタクト性の観点から、先にアルミニウムペーストを印刷、焼成するによって裏面電極の一方を形成し、その後、本発明の電極用ペースト組成物を印刷、充填し、焼成することで受光面集電用電極8とスルーホール電極9、及び裏面電極の他方を形成しても良い。また図6の斜視図に示す構造を有する太陽電池素子は、受光面集電用電極を形成しないこと以外は、図5の斜視図に示す構造を有する太陽電池素子と同様にして製造することができる。すなわち図6の斜視図に示す構造を有する太陽電池素子において、本発明の電極用ペースト組成物は、スルーホール電極9と裏面電極10、11に用いることができる。また、図7の斜視図に示す構造を有する太陽電池素子は、ベースとなる基板にn型シリコン基板を用いたことと、スルーホールを形成しないこと以外は、図5の斜視図に示す構造を有する太陽電池素子と同様にして製造することができる。すなわち図7の斜視図に示す構造を有する太陽電池素子において、本発明の電極用ペースト組成物は、裏面電極10、11に用いることができる。なお、本発明の電極用ペースト組成物は、上記したような太陽電池電極の用途に限定されるものではなく、例えば、プラズマディスプレイの電極配線及びシールド配線、セラミックスコンデンサ、アンテナ回路、各種センサー回路、半導体デバイスの放熱材料等の用途にも好適に使用することができる。これらの中でも特にシリコンを含む基板上に電極を形成する場合に好適に用いることができる。<太陽電池>本発明の太陽電池は、前記太陽電池素子の少なくとも1つを含み、太陽電池素子の電極上にタブ線が配置されて構成される。太陽電池はさらに必要に応じて、タブ線を介して複数の太陽電池素子が連結され、さらに封止材で封止されて構成されていてもよい。前記タブ線及び封止材としては特に制限されず、当業界で通常用いられているものから適宜選択することができる。以下、本発明を実施例により具体的に説明するが、本発明はこれらの実施例に限定されるものではない、尚、特に断りのない限り、部及びは質量基準である。またリン-錫含有銅合金粒子の組成の表記方法として、例えばCu-AX-BY-CZの場合は、銅合金の中に、元素XがA質量、元素YがB質量、元素ZがC質量含まれていることを示す。<実施例1>a電極用ペースト組成物の調製6質量のリンと10質量の錫を含むリン-錫含有銅合金を調製し、これを溶解して水アトマイズ法により粉末化した後、乾燥、分級した。分級した粉末をブレンドして、脱酸素脱水処理し、6質量のリンと10質量の錫を含むリン-錫含有銅合金粒子を作製した。尚、リン-錫含有銅合金粒子の粒子径D50は5.0μmであり、その形状は略球状であった。二酸化ケイ素SiO23部、酸化鉛PbO60部、酸化ホウ素B2O318部、酸化ビスマスBi2O35部、酸化アルミニウムAl2O35部、酸化亜鉛ZnO9部からなるガラス以下、G01と略記することがあるを調製した。得られたガラスG01の軟化点は、420°C、結晶化温度は650°Cを超えていた。得られたガラスG01を用いて、粒子径D50が2.5μmであるガラスG01粒子を得た。またその形状は略球状であった。上記で得られたリン-錫含有銅合金粒子を81.4部、ガラスG01粒子を4.1部、テルピネオールTerを14.1部、エチルセルロースECを0.4部混ぜ合わせ、メノウ乳鉢の中で20分間かき混ぜ、電極用ペースト組成物1を調製した。b太陽電池素子の作製受光面にn拡散層、テクスチャ及び反射防止膜窒化ケイ素膜が形成された膜厚190μmのp型半導体基板を用意し、125mm×125mmの大きさに切り出した。その受光面にスクリーン印刷法を用い、上記で得られた電極用ペースト組成物1を図2に示すような電極パターンとなるように印刷した。電極のパターンは150μm幅のフィンガーラインと1.5mm幅のバスバーで構成され、焼成後の膜厚が20μmとなるよう、印刷条件スクリーン版のメッシュ、印刷速度、印圧を適宜調整した。これを150°Cに加熱したオーブンの中に15分間いれ、溶剤を蒸散により取り除いた。続いて、電極用ペースト組成物1とアルミニウム電極ペーストを、上記と同様にスクリーン印刷で、図3に示すような電極パターンとなるように印刷した。電極用ペースト組成物1からなる裏面出力取出し電極のパターンは、123mm×5mmで構成され、計2ヶ所印刷した。尚、裏面出力取出し電極は焼成後の膜厚が20μmとなるよう、印刷条件スクリーン版のメッシュ、印刷速度、印圧を適宜調整した。またアルミニウム電極ペーストを、裏面出力取出し電極以外の全面に印刷して裏面集電用電極パターンを形成した。また焼成後の裏面集電用電極の膜厚が30μmとなるように、アルミニウム電極ペーストの印刷条件を適宜調整した。これを150°Cに加熱したオーブンの中に15分間いれ、溶剤を蒸散により取り除いた。続いてトンネル炉ノリタケ社製、1列搬送W/Bトンネル炉を用いて大気雰囲気下、焼成最高温度800°Cで保持時間10秒の加熱処理焼成を行って、所望の電極が形成された太陽電池素子1を作製した。<実施例2>実施例1において、電極形成時の焼成条件を最高温度800°Cで10秒間から、最高温度850°Cで8秒間に変更したこと以外は、実施例1と同様にして太陽電池素子2を作製した。<実施例3>実施例1において、リン-錫含有銅合金粒子のリン含有量を6質量から5質量に変更し、また錫含有量を10質量から15質量に変更したこと以外は、実施例1と同様にして、電極用ペースト組成物3を調製し、太陽電池素子3を作製した。<実施例4>実施例3において、電極形成時の焼成条件を最高温度800°Cで10秒間から、最高温度850°Cで8秒間に変更したこと以外は、実施例3と同様にして太陽電池素子4を作製した。<実施例5>実施例1において、リン-錫含有銅合金粒子中にさらに銀を添加し、の組成をCu-6P-15Sn-1Agに変更したこと以外は、実施例1と同様にして、電極用ペースト組成物5を調製し、太陽電池素子5を作製した。<実施例6>実施例1において、リン-錫含有銅合金粒子中に銀を添加し、組成をCu-6P-15Sn-5Agに変更したこと以外は、実施例1と同様にして、電極用ペースト組成物6を調製し、太陽電池素子6を作製した。<実施例7>実施例1において、リン-錫含有銅合金粒子中に銀を添加し、組成をCu-6P-15Sn-10Agに変更したこと以外は、実施例1と同様にして、電極用ペースト組成物7を調製し、太陽電池素子7を作製した。<実施例8>実施例1において、リン-錫含有銅合金粒子中にマンガンを添加し、組成をCu-6P-15Sn-2Mnに変更したこと以外は、実施例1と同様にして、電極用ペースト組成物8を調製し、太陽電池素子8を作製した。<実施例9>実施例1において、リン-錫含有銅合金粒子中にコバルトを添加し、組成をCu-6P-15Sn-2Coに変更したこと以外は、実施例1と同様にして、電極用ペースト組成物9を調製し、太陽電池素子9を作製した。<実施例10>実施例1において、リン-錫含有銅合金粒子の粒子径を5μmから1.5μmに変更したこと以外は、実施例1と同様にして、電極用ペースト組成物10を調製し、太陽電池素子10を作製した。<実施例11>実施例1において、電極用ペースト組成物に銀粒子粒子径D503.0μm;純度99.5を加え、各成分の含有量が、リン-錫含有銅合金粒子を77.4部、銀粒子を4.0部、ガラス粒子を4.1部、溶剤を14.1部、樹脂を0.4部となるようにそれぞれ変更したこと以外は、実施例1と同様にして、電極用ペースト組成物11を調製し、太陽電池素子11を作製した。<実施例12>実施例1において、電極用ペースト組成物に銀粒子粒子径D503.0μm;純度99.5を加え、各成分の含有量が、リン-錫含有銅合金粒子を73.4部、銀粒子を8.0部、ガラス粒子を4.1部、溶剤を14.1部、樹脂を0.4部となるようにそれぞれ変更したこと以外は、実施例1と同様にして、電極用ペースト組成物12を調製し、太陽電池素子12を作製した。<実施例13>実施例1において、リン-錫含有銅合金粒子のリン含有率を6質量から10質量に変更し、また錫含有率を10質量から20質量に変更したこと以外は、実施例1と同様にして、電極用ペースト組成物13を調製し、太陽電池素子13を作製した。<実施例14>実施例13において、電極形成時の焼成条件を最高温度800°Cで10秒間から、最高温度850°Cで8秒間に変更したこと以外は、実施例13と同様にして、太陽電池素子14を作製した。<実施例15>実施例13において、電極形成時の焼成条件を最高温度800°Cで10秒間から、最高温度750°Cで12秒間に変更したこと以外は、実施例13と同様にして太陽電池素子15を作製した。<実施例16>実施例1において、ガラス粒子の組成をガラスG01から、以下に示すガラスG02に変更したこと以外は、実施例1と同様にして、電極用ペースト組成物16を調製し、太陽電池素子16を作製した。ガラスG02は、酸化バナジウムV2O545部、酸化リンP2O524.2部、酸化バリウムBaO20.8部、酸化アンチモンSb2O35部、酸化タングステンWO35部からなるように調製した。またこのガラスG02の軟化点は492°Cで、結晶化開始温度は650°Cを超えていた。得られたガラスG02を用いて、粒子径D50が2.5μmであるガラスG02粒子を得た。またその形状は略球状であった。<実施例17>実施例16において、リン-錫含有銅合金粒子の含有量を81.4質量から79.0質量に変更し、またガラスG02粒子の含有量を4.1質量から6.5質量に変更したこと以外は、実施例16と同様にして、電極用ペースト組成物17を調製し、太陽電池素子17を作製した。<実施例18>実施例1において、樹脂をテルピネオールからジエチレングリコールモノブチルエーテルBCに、また樹脂をエチルセルロースからポリアクリル酸エチルEPAにそれぞれ変更した。具体的には各成分の含有量を、リン-錫含有銅合金粒子を81.4部、ガラスG01粒子を4.1部、ジエチレングリコールモノブチルエーテルを12.3部、ポリアクリル酸エチルを2.2部と変更したこと以外は、実施例1と同様にして、電極用ペースト組成物18を調製し、太陽電池素子18を作製した。<実施例19~23>実施例1において、リン-錫含有銅合金粒子のリン含有率、錫含有率、銀含有率、マンガン含有率、コバルト含有率、粒子径D50及びその含有量、銀粒子の含有量、ガラス粒子の種類及びその含有量、溶剤の種類及びその含有量、樹脂の種類及びその含有量を表1に示したように変更したこと以外は、実施例1と同様にして電極用ペースト組成物19~23をそれぞれ調製した。次いで、得られた電極用ペースト組成物19~23をそれぞれ用い、加熱処理の温度及び処理時間を表1に示したように変更したこと以外は、実施例1と同様にして所望の電極が形成された太陽電池素子19~23をそれぞれ作製した。<実施例24>受光面にn拡散層、テクスチャ及び反射防止膜窒化ケイ素膜が形成された膜厚190μmのp型半導体基板を用意し、125mm×125mmの大きさに切り出した。その後、裏面にアルミニウム電極ペーストを印刷して裏面集電用電極パターンを形成した。裏面集電用電極パターンは、図3に示すように裏面出力取出し電極以外の全面に印刷した。また焼成後の裏面集電用電極の膜厚が30μmとなるように、アルミニウム電極ペーストの印刷条件を適宜調整した。これを150°Cに加熱したオーブンの中に15分間いれ、溶剤を蒸散により取り除いた。続いてトンネル炉ノリタケ社製、1列搬送W/Bトンネル炉を用いて大気雰囲気下、焼成最高温度800°Cで保持時間10秒の加熱処理焼成を行って、裏面の集電用電極及びp拡散層を形成した。その後、電極用ペースト組成物1を図2及び図3に示すような電極パターンとなるように印刷した。受光面の電極のパターンは150μm幅のフィンガーラインと1.5mm幅のバスバーで構成され、焼成後の膜厚が20μmとなるよう、印刷条件スクリーン版のメッシュ、印刷速度、印圧を適宜調整した。また裏面の電極のパターンは123mm×5mmで構成され、焼成後の膜厚が20μmとなるように、計2ヶ所印刷した。これを150°Cに加熱したオーブンの中に15分間いれ、溶剤を蒸散により取り除いた。これをトンネル炉ノリタケ社製、1列搬送W/Bトンネル炉を用いて大気雰囲気下、焼成最高温度650°Cで保持時間10秒の加熱処理焼成を行って、所望の電極が形成された太陽電池素子24を作製した。<実施例25>実施例24において、受光面の電極及び裏面出力取出し電極の作製に上記で得られた電極用ペースト組成物7を用いたこと以外は、実施例24と同様にして太陽電池素子25を作製した。<実施例26>実施例24において、受光面の電極及び裏面出力取出し電極の作製に上記で得られた電極用ペースト組成物11を用いたこと以外は、実施例24と同様にして太陽電池素子26を作製した。<実施例27>上記で得られた電極用ペースト組成物1を用いて、図5に示したような構造を有する太陽電池素子27を作製した。具体的な作製方法を以下に示す。まずp型シリコン基板について、レーザードリルによって、受光面側及び裏面側の両面を貫通した直径100μmのスルーホールを形成した。また受光面側にはテクスチャ、n拡散層、反射防止膜を順次形成した。尚、n拡散層は、スルーホール内部、及び裏面の一部にもそれぞれ形成した。次に、先に形成されたスルーホール内部電極用ペースト組成物1をインクジェット方により充填し、さらに受光面側にもグリッド状に印刷した。一方、裏面側には、電極用ペースト組成物1とアルミニウム電極ペーストを用いて、図4に示すようなパターンで、ストライプ状に印刷し、スルーホールの下に電極用ペースト組成物1が印刷されるように形成した。これをトンネル炉ノリタケ社製、1列搬送W/Bトンネル炉を用いて大気雰囲気下、焼成最高温度800°Cで保持時間10秒の加熱処理を行って、所望の電極が形成された太陽電池素子27を作製した。このときアルミニウム電極ペーストを形成した部分については、焼成によりp型シリコン基板内にAlが拡散することで、p拡散層が形成されていた。<実施例28>実施例27において、電極形成時の焼成条件を最高温度800°Cで10秒間から、最高温度850°Cで8秒間に変更したこと以外は、実施例27と同様にして、太陽電池素子28を作製した。<実施例29>実施例27において、電極用ペースト組成物1から上記で得られた電極用ペースト組成物12に変更して、受光面集電用電極、スルーホール電極、裏面電極を形成したこと以外は、実施例27と同様にして、太陽電池素子29を作製した。<実施例30>実施例1において、ガラス粒子をガラスG01粒子からガラスG03粒子に変更したこと以外は、実施例1と同様にして、電極用ペースト組成物30を調製した。尚、ガラスG03は、二酸化ケイ素SiO213部、酸化ホウ素B2O358部、酸化亜鉛ZnO38部、酸化アルミニウムAl2O312部、酸化バリウムBaO12部からなるように調製した。得られたガラスG03の軟化点は、583°C、結晶化温度は650°Cを超えていた。得られたガラスG03を用いて、粒子径D50が2.5μmであるガラスG03粒子を得た。またその形状は略球状であった。次いで、上記で得られた電極用ペースト組成物30を用いて、図6に示したような構造を有する太陽電池素子30を作製した。作製方法は、受光面電極を形成しないこと以外は、実施例27~29と同様である。尚、焼成条件は最高温度800°Cで保持時間10秒とした。<実施例31>実施例28において、電極形成時の焼成条件を最高温度800°Cで10秒間から、最高温度850°Cで8秒間に変更したこと以外は、実施例30と同様にして太陽電池素子31を作製した。<実施例32>実施例13において、ガラス組成をガラスG01からガラスG03に変更したこと以外は、実施例13と同様にして、電極用ペースト組成物32を調製した。これを用いたこと以外は実施例30と同様にして、図6に示したような構造を有する太陽電池素子32を作製した。<実施例33>上記で得られた電極用ペースト組成物30を用いて、図7に示したような構造を有する太陽電池素子33を作製した。作製方法は、ベースとなる基板にn型シリコン基板を用いたことと、受光面電極、スルーホール及びスルーホール電極を形成しないこと以外は、実施例27と同様である。尚、焼成条件は最高温度800°Cで保持時間10秒とした。<実施例34>実施例33において、電極形成時の焼成条件を最高温度800°Cで10秒間から、最高温度850°Cで8秒間に変更したこと以外は、実施例33と同様にして太陽電池素子34を作製した。<実施例35>実施例13において、ガラス粒子をガラスG01粒子からガラスG03粒子に変更したこと以外は、実施例13と同様にして、電極用ペースト組成物35を調製した。これを用いて実施例33と同様にして、図7に示したような構造を有する太陽電池素子35を作製した。<比較例1>実施例1における電極用ペースト組成物の調製において、リン-錫含有銅合金粒子を用いずに、表1に示した組成となるように各成分を変更したこと以外は、実施例1と同様にして電極用ペースト組成物C1を調製した。リン-鈴含有銅合金粒子を含まない電極用ペースト組成物C1を用いたこと以外は、実施例1と同様にして太陽電池素子C1を作製した。<比較例2~4>リン-錫含有銅合金粒子の代わりに、銅粒子純度99.5、リン含有銅合金粒子及び錫含有銅合金粒子をそれぞれ用い、表1に示す組成の電極用ペースト組成物C2~C4をそれぞれ調製した。電極用ペースト組成物C2~C4をそれぞれ用いたこと以外は、比較例1と同様にして太陽電池素子C2~C4をそれぞれ作製した。<比較例5>実施例27において、電極用ペースト組成物1から上記で得られた電極用ペースト組成物C1に変更して、受光面集電用電極、スルーホール電極、裏面電極を形成したこと以外は、実施例27と同様にして、太陽電池素子C5を作製した。<比較例6>実施例30において、電極用ペースト組成物30から上記で得られた電極用ペースト組成物C1に変更したこと以外は、実施例30と同様にして太陽電池素子C6を作製した。<比較例7>実施例33において、電極用ペースト組成物33から上記で得られた電極用ペースト組成物C1に変更したこと以外は、実施例33と同様にして太陽電池素子C7を作製した。<評価>作製した太陽電池素子の評価は、擬似太陽光として株ワコム電創製WXS-155S-10、電流―電圧I-V評価測定器としてI-VCURVETRACERMP-160EKOINSTRUMENT社製の測定装置を組み合わせて行った。太陽電池としての発電性能を示すJsc短絡電流、Voc開放電圧、FFフィルファクター、Eff変換効率は、それぞれJIS-C-8912、JIS-C-8913及びJIS-C-8914に準拠して測定を行うことで得られたものである。両面電極構造の太陽電池素子において、得られた各測定値を、比較例1太陽電池素子C1の測定値を100.0とした相対値に換算して表2に示した。尚、比較例2においては、銅粒子の酸化によって電極の抵抗率が大きくなり、評価不能であった。さらに作製した電極用ペースト組成物を焼成して形成した受光面電極の断面を走査型電子顕微鏡MiniscopeTM-1000日立製作所製を用いて、加速電圧15kVで観察し、電極内のCu-Sn合金相、Sn-P-Oガラス相の有無及びSn-P-Oガラス相の形成部位を調査した。その結果も併せて表2に示した。表2から、比較例3及び比較例4においては、比較例1よりも発電性能が劣化した。比較例3においては、銅合金粒子中のリン含有量が6質量であるものの、錫が含まれていないために、焼成中にシリコン基板と銅の相互拡散が起こり、基板内のpn接合特性が劣化したことが考えられる。比較例5では、リンを含まず、錫を含む銅合金粒子を用いたため、焼成中に合金粒子が酸化し、Cu-Sn合金相が形成されずに電極の抵抗が増加したことが考えられる。一方、実施例1~26で作製した太陽電池素子の発電性能は、比較例1の測定値と比べほぼ同等であった。特に太陽電池素子24~26は、電極用ペースト組成物を比較的低温650°Cで焼成したにもかかわらず、高い発電性能を示した。また組織観察の結果、受光面電極内にはCu-Sn合金相とSn-P-Oガラス相が存在し、Sn-P-Oガラス相がCu-Sn合金相とシリコン基板との間に形成されていた。続いて、バックコンタクト型の太陽電池素子のうち、図5の構造を有するものについて、得られた各測定値を、比較例5の測定値を100.0とした相対値に換算して表3に示した。さらに受光面電極の断面を観察した結果も併せて表3に示した。表3から、実施例27~29で作製した太陽電池素子は、比較例5の太陽電池素子とほぼ同等の発電性能を示したことが分かる。また組織観察の結果、受光面電極内にはCu-Sn合金相とSn-P-Oガラス相が存在し、Sn-P-Oガラス相がCu-Sn合金相とシリコン基板との間に形成されていた。続いて、バックコンタクト型の太陽電池素子のうち、図6の構造を有するものについて、得られた各測定値を、比較例6の測定値を100.0とした相対値に換算して表4に示した。さらに受光面電極の断面を観察した結果も併せて表4に示した。表4から、実施例30~32で作製した太陽電池素子は、比較例6の太陽電池素子とほぼ同等の発電性能を示したことが分かる。また組織観察の結果、裏電極のうち、作製した電極用ペースト組成物を焼成して形成した電極内にはCu-Sn合金相とSn-P-Oガラス相が存在し、Sn-P-Oガラス相がCu-Sn合金相とシリコン基板との間に形成されていた。続いて、バックコンタクト型の太陽電池素子のうち、図7の構造を有するものについて、得られた各測定値を、比較例7の測定値を100.0とした相対値に換算して表5に示した。さらに受光面電極の断面を観察した結果も併せて表5に示した。実施例33~35で作製した太陽電池素子は、比較例7の太陽電池素子とほぼ同等の発電性能を示したことが分かる。また組織観察の結果、裏電極のうち、作製した電極用ペースト組成物を焼成して形成した電極内にはCu-Sn合金相とSn-P-Oガラス相が存在し、Sn-P-Oガラス相がCu-Sn合金相とシリコン基板との間に形成されていた。"